【手続補正書】
【提出日】平成18年6月23日(2006.6.23)
【手続補正１】
【補正対象書類名】特許請求の範囲
【補正対象項目名】全文
【補正方法】変更
【補正の内容】
【特許請求の範囲】
【請求項１】
（Ａ）少なくとも１種のジオールと少なくとも１種のジカルボン酸又はそのジアルキルエステルとの、金属触媒の存在下における、反応によって製造された少なくとも1種のポリエステル；
（Ｂ）少なくとも１種のリン含有化合物；
（Ｃ）少なくとも１種のヒンダードアミン光安定剤；及び
（Ｄ）少なくとも１種のポリカーボネート
の混合物を含んでなり、前記リン含有化合物が式：
【化１】
2006513310.tif 000001
【化２】
2006513310.tif 000002
[式中、Ｒ1、Ｒ2及びＲ3は、独立に、Ｃ1〜Ｃ22−アルキル、置換Ｃ1〜Ｃ22−アルキル、Ｃ3〜Ｃ8−シクロアルキル、置換Ｃ3〜Ｃ8−シクロアルキル及びヘテロアリールから選ばれ；
Ｒ’はハロゲン又はＯＲ1から選ばれ；
Ｒ”、Ｒ4、Ｒ5、Ｒ6及びＲ7は、独立に、水素、Ｃ1〜Ｃ22−アルキル、置換Ｃ1〜Ｃ22−アルキル、Ｃ3〜Ｃ8−シクロアルキル、置換Ｃ3〜Ｃ8−シクロアルキル、ヘテロアリール及びアリールから選ばれ；
各Ｑ1、Ｑ2及びＱ3基は、独立に、基Ａ（基Ａは下記構造：
基Ａ：
【化３】
2006513310.tif 000003
を有する）である]
から選ばれるポリマーブレンド。
【請求項２】
少なくとも１種のポリエステルが、
（１）少なくとも５０モル％のテレフタル酸残基、シクロヘキサンジカルボン酸残基又はそれらの混合物を含んでなる二酸残基；及び
（２）少なくとも５０モル％のエチレングリコール残基、シクロヘキサンジメタノール残基又はそれらの混合物を含んでなるジオール残基
を含んでなり、二酸残基の合計は１００モル％であり、ジオール残基の合計も１００モル％である請求項１に記載のポリマーブレンド。
【請求項３】
前記ポリエステルが２００ｐｐｍｗ以下のＴｉ、Ｃｏ及び／又はＭｎ残基を含む請求項２に記載のポリマーブレンド。
【請求項４】
（Ａ）二酸残基合計１００モル％及びジオール残基合計１００モル％に基づき、
（１）１，４−シクロヘキサンジカルボン酸、テレフタル酸及びイソフタル酸又はそれらの混合物から選ばれた二酸の残基を少なくとも５０モル％含む二酸残基；並びに
（２）エチレングリコール残基、シクロヘキサンジメタノール残基又はそれらの混合物を少なくとも５０モル％含むジオール残基
を含む少なくとも１種のポリエステル；
（Ｂ）ブレンドの合計重量に基づき、０．０１〜０．５重量％の少なくとも１種のリン含有化合物：
（Ｃ）ブレンドの総重量に基づき０．０１〜１．０重量％の、下記式：
【化４】
2006513310.tif 000004
【化５】
2006513310.tif 000005
【化６】
2006513310.tif 000006
【化７】
2006513310.tif 000007
｛式中、Ｒ4、Ｒ5、Ｒ6及びＲ7は、独立に、水素、Ｃ1〜Ｃ22−アルキル、置換Ｃ1〜Ｃ22−アルキル、Ｃ3〜Ｃ8−シクロアルキル、置換Ｃ3〜Ｃ8−シクロアルキル、ヘテロアリール及びアリールから選ばれ；
Ｒ8は水素、―ＯＲ6、Ｃ1〜Ｃ22−アルキル、置換Ｃ1〜Ｃ22−アルキル、Ｃ3〜Ｃ8−シクロアルキル及び置換Ｃ3〜Ｃ8−シクロアルキルから選ばれ；
Ｒ9は水素、Ｃ1〜Ｃ22−アルキル、置換Ｃ1〜Ｃ22−アルキル、Ｃ3〜Ｃ8−シクロアルキル、置換Ｃ3〜Ｃ8−シクロアルキル、ヘテロアリール、アリール、−Ｙ1−Ｒ4又は式：
【化８】
2006513310.tif 000008
を有するスクシンイミド基から選ばれ；
Ｒ10及びＲ11は、独立に、水素、Ｃ1〜Ｃ22−アルキル、置換Ｃ1〜Ｃ22−アルキル、Ｃ3〜Ｃ8−シクロアルキル及び置換Ｃ3〜Ｃ8−シクロアルキルから選ばれ；
Ｒ10及びＲ11は、一緒になって、それらが結合する窒素原子と共に環を形成する二価の基を表すことができ；
Ｌ1はＣ2〜Ｃ22−アルキレン；−（ＣＨ2ＣＨ2−Ｙ1）1~3−ＣＨ2ＣＨ2−；Ｃ3〜Ｃ8−シクロアルキレン；アリーレン；及び−ＣＯ−Ｌ2−ＯＣ−から選ばれた二価の連結基であり；
Ｌ2はＣ1〜Ｃ22−アルキレン、アリーレン、−（ＣＨ2ＣＨ2−Ｙ1）1~3−ＣＨ2ＣＨ2−及びＣ3〜Ｃ8−シクロアルキレンから選ばれ；
Ｙ1は−ＯＣ（Ｏ）−、−ＮＨＣ（Ｏ）−、−Ｏ−、−Ｓ−及び−Ｎ（Ｒ4）−から選ばれ；
Ｙ2は−Ｏ−又は−Ｎ（Ｒ4）−から選ばれ；
Ｚは２０以下の正の整数であり；
ｍ１は０〜１０から選ばれ；
ｎ１は２〜１２から選ばれた正の整数であり；
Ｒ12及びＲ13は、独立に、水素、Ｃ1〜Ｃ22−アルキル、置換Ｃ1〜Ｃ22−アルキル、ヘテロアリール、アリール及び基Ｂ［基Ｂは、下記構造：
【化９】
2006513310.tif 000009
（＊は、結合の位置を示す）から選ばれる］
から選ばれ、Ｒ12及びＲ13の少なくとも一方は基Ｂである｝
から選ばれた少なくとも１種のヒンダードアミン光安定剤並びに
（Ｄ）少なくとも１種のポリカーボネート
を含んでなり、前記リン含有化合物が式：
【化１０】
2006513310.tif 000010
【化１１】
2006513310.tif 000011
[式中、Ｒ1、Ｒ2及びＲ3は、独立に、Ｃ1〜Ｃ22−アルキル、置換Ｃ1〜Ｃ22−アルキル、Ｃ3〜Ｃ8−シクロアルキル、置換Ｃ3〜Ｃ8−シクロアルキル及びヘテロアリールから選ばれ；
Ｒ’はハロゲン又はＯＲ1から選ばれ；
Ｒ”、Ｒ4、Ｒ5、Ｒ6及びＲ7は、独立に、水素、Ｃ1〜Ｃ22−アルキル、置換Ｃ1〜Ｃ22−アルキル、Ｃ3〜Ｃ8−シクロアルキル、置換Ｃ3〜Ｃ8−シクロアルキル、ヘテロアリール及びアリールから選ばれ；
各Ｑ1、Ｑ2及びＱ3基は、独立に、基Ａ（基Ａは下記構造：
基Ａ：
【化１２】
2006513310.tif 000012
を有する）である]
ポリマーブレンド。
【請求項５】
Ｒ8が水素又はアルキルである請求項４に記載のポリマーブレンド。
【請求項６】
成分（Ａ）のポリエステルが、重量比６０／４０のフェノール／テトラクロロエタン中で２５℃において測定したインヘレント粘度が０．４〜１．２ｄＬ／ｇであり、且つ
（１）８０〜１００モル％のテレフタル酸残基及び０〜２０モル％のイソフタル酸残基を含む二酸残基；並びに
（２）４０〜１００モル％の１，４−シクロヘキサンジメタノール残基及び０〜６０モル％のエチレングリコール残基を含むジオール残基
を含み；成分（Ｂ）が、組成物の総重量に基づき、０．０５〜０．５重量％の少なくとも１種のリン含有化合物を含み；且つ成分（Ｃ）が、組成物の総重量に基づき０．０５〜１．０重量％の少なくとも１種のヒンダードアミン光安定剤を含む請求項５に記載のポリマーブレンド。
【請求項７】
成分（Ａ）のポリエステルが、重量比６０／４０のフェノール／テトラクロロエタン中で２５℃において測定したインヘレント粘度が０．４〜０．８ｄＬ／ｇであり、且つ
（１）８０〜１００モル％のテレフタル酸残基及び０〜２０モル％のイソフタル酸残基を含む二酸残基；並びに
（２）５５〜８０モル％の１，４−シクロヘキサンジメタノール残基及び２０〜４５モル％のエチレングリコール残基を含むジオール残基
を含む請求項６に記載のポリマーブレンド。
【請求項８】
成分（Ａ）のポリエステルが、重量比６０／４０のフェノール／テトラクロロエタン中で２５℃において測定したインヘレント粘度が０．４〜０．８ｄＬ／ｇであり、且つ
（１）６５〜８３モル％のテレフタル酸残基及び３５〜１７モル％のイソフタル酸残基を含む二酸残基；並びに
（２）８０〜１００モル％の１，４−シクロヘキサンジメタノール残基及び０〜２０モル％のエチレングリコール残基を含むジオール残基
を含む請求項４に記載のポリマーブレンド。
【請求項９】
成分（Ａ）のポリエステルが、
（１）７０〜８０モル％のテレフタル酸残基及び３０〜２０モル％のイソフタル酸残基を含む二酸残基；並びに
（２）９０〜１００モル％の１，４−シクロヘキサンジメタノール残基及び０〜１０モル％のエチレングリコール残基を含むジオール残基
を含む請求項８に記載のポリマーブレンド。
【請求項１０】
成分（Ａ）のポリエステルが、重量比６０／４０のフェノール／テトラクロロエタン中で２５℃において測定したインヘレント粘度が０．４〜１．２ｄＬ／ｇであり、且つ
（１）少なくとも８０モル％の１，４−シクロヘキサンジカルボン酸残基を含む二酸残基；及び
（２）少なくとも８０モル％の１，４−シクロヘキサンジメタノール残基を含むジオール残基
を含む請求項４に記載のポリマーブレンド。
【請求項１１】
成分（Ａ）のポリエステルが、
（１）９０〜１００モル％の１，４−シクロヘキサンジカルボン酸残基を含む二酸残基；及び
（２）９０〜１００モル％の１，４−シクロヘキサンジメタノール残基を含むジオール残基
を含む請求項１０に記載のポリマーブレンド。
【請求項１２】
成分（Ａ）のポリエステルが、
（１）１００モル％の１，４−シクロヘキサンジカルボン酸残基を含む二酸残基；及び
（２）１００モル％の１，４−シクロヘキサンジメタノール残基を含むジオール残基
を含む請求項１１に記載のポリマーブレンド。
【請求項１３】
（A）重量比６０／４０のフェノール／テトラクロロエタン中で２５℃において測定したインヘレント粘度が０．４〜１．２ｄＬ／ｇであり、且つ
（１）少なくとも５０モル％の、１，４−シクロヘキサンジカルボン酸、テレフタル酸及びイソフタル酸又はそれらの混合物から選ばれた二酸の残基を含む二酸残基；並びに
（２）少なくとも５０モル％のエチレングリコール、シクロヘキサンジメタノール残基、又はそれらの混合物を含むジオール残基
を含む少なくとも1種のポリエステル；
（Ｂ）組成物の総重量に基づき０．１〜０．５重量％の少なくとも１種のリン含有化合物；
（Ｃ）組成物の総重量に基づき０．１〜１．０重量％の、式：
【化１３】
2006513310.tif 000013
【化１４】
2006513310.tif 000014
【化１５】
2006513310.tif 000015
｛式中、Ｒ4、Ｒ5、Ｒ6及びＲ7は、独立に、水素、Ｃ1〜Ｃ22−アルキル、置換Ｃ1〜Ｃ22−アルキル、Ｃ3〜Ｃ8−シクロアルキル、置換Ｃ3〜Ｃ8−シクロアルキル、ヘテロアリール及びアリールから選ばれ；
Ｒ8は水素、―ＯＲ6、Ｃ1〜Ｃ22−アルキル、置換Ｃ1〜Ｃ22−アルキル、Ｃ3〜Ｃ8−シクロアルキル及び置換Ｃ3〜Ｃ8−シクロアルキルから選ばれ；
Ｒ10及びＲ11は、独立に、水素、Ｃ1〜Ｃ22−アルキル、置換Ｃ1〜Ｃ22−アルキル、Ｃ3〜Ｃ8−シクロアルキル及び置換Ｃ3〜Ｃ8−シクロアルキルから選ばれ；
Ｒ10及びＲ11は、一緒になって、それらが結合する窒素原子と共に環を形成する二価の基を表すことができ；
Ｌ1はＣ2〜Ｃ22−アルキレン；−（ＣＨ2ＣＨ2−Ｙ1）1~3−ＣＨ2ＣＨ2−；Ｃ3〜Ｃ8−シクロアルキレン；アリーレン；及び−ＣＯ−Ｌ2−ＯＣ−から選ばれた二価の連結基であり；
Ｙ2は−Ｏ−又は−Ｎ（Ｒ4）−から選ばれ；
Ｚは２０以下の正の整数であり；
ｍ１は０〜１０から選ばれ；
ｎ１は２〜１２から選ばれた正の整数であり；
Ｒ12及びＲ13は、独立に、水素、Ｃ1〜Ｃ22−アルキル、置換Ｃ1〜Ｃ22−アルキル、ヘテロアリール、アリール及び基Ｂ［基Ｂは、下記構造：
【化１６】
2006513310.tif 000016
（＊は、結合の位置を示す）から選ばれる］
から選ばれ、Ｒ12及びＲ13の少なくとも一方は基Ｂである｝
を有する少なくとも１種のヒンダードアミン光安定剤；並びに
（Ｄ）少なくとも１種のポリカーボネート
の混合物を含んでなり、前記リン含有化合物が式：
【化１７】
2006513310.tif 000017
【化１８】
2006513310.tif 000018
[式中、Ｒ1、Ｒ2及びＲ3は、独立に、Ｃ1〜Ｃ22−アルキル、置換Ｃ1〜Ｃ22−アルキル、Ｃ3〜Ｃ8−シクロアルキル、置換Ｃ3〜Ｃ8−シクロアルキル及びヘテロアリールから選ばれ；
Ｒ’はハロゲン又はＯＲ1から選ばれ；
Ｒ”、Ｒ4、Ｒ5、Ｒ6及びＲ7は、独立に、水素、Ｃ1〜Ｃ22−アルキル、置換Ｃ1〜Ｃ22−アルキル、Ｃ3〜Ｃ8−シクロアルキル、置換Ｃ3〜Ｃ8−シクロアルキル、ヘテロアリール及びアリールから選ばれ；
各Ｑ1、Ｑ2及びＱ3基は、独立に、基Ａ（基Ａは下記構造：
基Ａ：
【化１９】
2006513310.tif 000019
を有する）である]
ポリマーブレンド。
【請求項１４】
前記ヒンダードアミン光安定剤について、Ｒ8が水素又はアルキルである請求項１３に記載のポリマーブレンド。
【請求項１５】
少なくとも１種のヒンダードアミン光安定剤が置換ピペリジン環内に含まれないｓｐ3−混成窒素原子を含む請求項１３に記載のポリマーブレンド。
【請求項１６】
少なくとも１種のヒンダードアミン光安定剤が１０００より大きい重量平均分子量を有する請求項１３に記載のポリマーブレンド。
【請求項１７】
前記リン含有化合物がビス（２，４−ジ−ｔ−ブチルフェニル）ペンタエリスリトールジホスファイト、ジステアリルペンタエリスリトールジホスファイト及びビス−（２，４−ジクミルフェニル）ペンタエリスリトールジホスファイトからなる群から選ばれる請求項１３に記載のポリマーブレンド。
【請求項１８】
前記リン含有化合物がジステアリルペンタエリスリトールジホスファイトである請求項１７に記載のポリマーブレンド。
【請求項１９】
ポリマーブレンドの総重量に基づき、０．１５〜０．３５重量％のリン含有化合物及び０．１〜０．７５重量％のヒンダードアミン光安定剤を含む請求項１７に記載のポリマーブレンド。
【請求項２０】
成分（Ａ）のポリエステルが、重量比６０／４０のフェノール／テトラクロロエタン中で２５℃において測定したインヘレント粘度が０．４〜０．８ｄＬ／ｇであり、且つ
（１）８０〜１００モル％のテレフタル酸残基及び０〜２０モル％のイソフタル酸残基を含む二酸残基；並びに
（２）４０〜１００モル％の１，４−シクロヘキサンジメタノール残基及び０〜６０モル％のエチレングリコール残基を含むジオール残基
を含む請求項１３に記載のポリマーブレンド。
【請求項２１】
成分（Ａ）のポリエステルが、重量比６０／４０のフェノール／テトラクロロエタン中で２５℃において測定したインヘレント粘度が０．４〜０．８ｄＬ／ｇであり、且つ
（１）８０〜１００モル％のテレフタル酸残基及び０〜２０モル％のイソフタル酸残基を含む二酸残基；並びに
（２）５５〜８０モル％の１，４−シクロヘキサンジメタノール残基及び２０〜４５モル％のエチレングリコール残基を含むジオール残基
を含む請求項１３に記載のポリマーブレンド。
【請求項２２】
成分（Ａ）のポリエステルが、
（１）６５〜８３モル％のテレフタル酸残基及び３５〜１７モル％のイソフタル酸残基を含む二酸残基；並びに
（２）８０〜１００モル％の１，４−シクロヘキサンジメタノール残基及び０〜２０モル％のエチレングリコール残基を含むジオール残基
を含む請求項１３に記載のポリマーブレンド。
【請求項２３】
成分（Ａ）のポリエステルが、
（１）７０〜８０モル％のテレフタル酸残基及び３０〜２０モル％のイソフタル酸残基を含む二酸残基；並びに
（２）９０〜１００モル％の１，４−シクロヘキサンジメタノール残基及び０〜１０モル％のエチレングリコール残基を含むジオール残基
を含む請求項２２に記載のポリマーブレンド。
【請求項２４】
成分（Ａ）のポリエステルが、重量比６０／４０のフェノール／テトラクロロエタン中で２５℃において測定したインヘレント粘度が０．４〜１．２ｄＬ／ｇであり、且つ
（１）少なくとも８０モル％の１，４−シクロヘキサンジカルボン酸残基を含む二酸残基；及び
（２）少なくとも８０モル％の１，４−シクロヘキサンジメタノール残基を含むジオール残基
を含む請求項１３に記載のポリマーブレンド。
【請求項２５】
成分（Ａ）のポリエステルが、
（１）９０〜１００モル％の１，４−シクロヘキサンジカルボン酸残基を含む二酸残基；及び
（２）９０〜１００モル％の１，４−シクロヘキサンジメタノール残基を含むジオール残基
を含む請求項２４に記載のポリマーブレンド。
【請求項２６】
成分（Ａ）のポリエステルが、
（１）１００モル％の１，４−シクロヘキサンジカルボン酸残基を含む二酸残基；及び
（２）１００モル％の１，４−シクロヘキサンジメタノール残基を含むジオール残基
を含む請求項２５に記載のポリマーブレンド。
【請求項２７】
（A）重量比６０／４０のフェノール／テトラクロロエタン中で２５℃において測定したインヘレント粘度が０．４〜１．２ｄＬ／ｇであり、且つ
（１）少なくとも５０モル％の、テレフタル酸残基、シクロヘキサンジカルボン酸残基又はそれらの混合物を含む二酸残基；及び
（２）少なくとも５０モル％のエチレングリコール、シクロヘキサンジメタノール残基、又はそれらの混合物を含むジオール残基
を含んでなり、二酸残基の総モル百分率は１００モル％であり、ジオール残基の総モル百分率は１００モル％である少なくとも1種のポリエステル；
（Ｂ）ブレンドの総重量に基づき、０．１〜０．５重量％の、ビス（２，４−ジ−ｔ−ブチルフェニル）ペンタエリスリトールジホスファイト、ジステアリルペンタエリスリトールジホスファイト及びビス−（２，４−ジクミルフェニル）ペンタエリスリトールジホスファイトからなる群から選ばれた少なくとも１種の亜燐酸エステル化合物；
（Ｃ）組成物の総重量に基づき、０．１〜１．０重量％の、式：
【化２０】
2006513310.tif 000020
［式中、Ｒ4＝Ｒ5＝Ｒ6＝Ｒ7＝Ｒ8＝メチル、（Ｒ10）（Ｒ11）Ｎ−は、一緒になって、モルホリノを表し；Ｌ1はＣ1〜Ｃ6アルキレンであり；Ｚは１〜６である］
を有する少なくとも１種のヒンダードアミン光安定剤；並びに
（Ｄ）少なくとも１種のポリカーボネート
の混合物を含んでなるポリマーブレンド。
【請求項２８】
ポリマーブレンドの総重量に基づき、０．１５〜０．３５重量％のリン含有化合物及び０．１〜０．７５重量％のヒンダードアミン光安定剤を含む請求項２７に記載のポリマーブレンド。
【請求項２９】
成分（Ａ）のポリエステルが、
（１）８０〜１００モル％のテレフタル酸残基及び０〜２０モル％のイソフタル酸残基を含む二酸残基；並びに
（２）５５〜８０モル％の１，４−シクロヘキサンジメタノール残基及び２０〜４５モル％のエチレングリコール残基を含むジオール残基
を含む（二酸残基の合計は１００モル％であり、ジオール残基の合計も１００モル％である）請求項２７に記載のポリマーブレンド。
【請求項３０】
成分（Ａ）のポリエステルが、
（１）７０〜８０モル％のテレフタル酸残基及び３０〜２０モル％のイソフタル酸残基を含む二酸残基；並びに
（２）９０〜１００モル％の１，４−シクロヘキサンジメタノール残基及び０〜１０モル％のエチレングリコール残基を含むジオール残基
を含んでなり、二酸残基の合計は１００モル％であり、ジオール残基の合計も１００モル％である請求項２７に記載のポリマーブレンド。
【請求項３１】
成分（Ａ）のポリエステルが、
（１）少なくとも９０モル％の１，４−シクロヘキサンジカルボン酸残基を含む二酸残基；及び
（２）少なくとも９０モル％の１，４−シクロヘキサンジメタノール残基を含むジオール残基
を含み、二酸残基の合計は１００モル％であり、ジオール残基の合計も１００モル％である請求項２７に記載のポリマーブレンド。
【請求項３２】
前記亜燐酸エステル化合物がジステアリルペンタエリスリトールジホスファイトである請求項２７に記載のポリマーブレンド。
【請求項３３】
前記ポリカーボネートがビスフェノールＡから誘導されたものである請求項１に記載のポリマーブレンド。
【請求項３４】
前記ポリカーボネートがビスフェノールＡから誘導されたものである請求項４に記載のポリマーブレンド。
【請求項３５】
前記ポリカーボネートがビスフェノールＡから誘導されたものである請求項１３に記載のポリマーブレンド。
【請求項３６】
前記ポリカーボネートがビスフェノールＡから誘導されたものである請求項２７に記載のポリマーブレンド。
【請求項３７】
（Ａ）少なくとも１種のポリエステル；
（Ｂ）少なくとも１種のリン含有化合物；
（Ｃ）少なくとも１種のヒンダードアミン光安定剤；並びに
（Ｄ）少なくとも１種のポリカーボネート
を含んでなり、前記リン含有化合物及びヒンダードアミン光安定剤が別のコンセントレートを経てブレンドに添加されるポリマーブレンド。
【請求項３８】
少なくとも１種のヒンダードアミン光安定剤が１，３，５−トリアジン−２，４，６−トリアミン、Ｎ，Ｎ’−１，２−エタン−ジイル−ビス［［［４，６−ビス−［ブチル−１，２，２，６，６−ペンタメチル−４−ピペリジニル］アミノ］−１，３，５−トリアジン−２−イル］アミノ］−３，１−プロパンジイル］］ビス［Ｎ，Ｎ″−ジブチルＮ，Ｎ″ビス−（１，２，２，６，６−ペンタメチル−４−ピペリジニル）−である請求項１又は３７に記載のポリマーブレンド。
【請求項３９】
成分（Ａ）のポリエステルが、重量比６０／４０のフェノール／テトラクロロエタン中で２５℃において測定されたインヘレント粘度が０．４〜０．８ｄＬ／ｇであり、そして、
（１）テレフタル酸残基８０〜１００モル％及びイソフタル酸残基２０〜０モル％を含む二酸残基並びに
（２）１，４−シクロヘキサンジメタノール残基５５〜８０モル％及びエチレングリコール残基４５〜２０モル％を含むジオール残基を含み、そして
成分（Ｂ）が組成物の全重量基準で０．０５〜０．１５重量％の請求項１で定義された少なくとも１種の塩であって酸性燐含有化合物中の燐原子の数の窒素含有塩基性有機化合物中の塩基性窒素原子の数に対する比が０．２５〜１．１である塩を含む請求項３８に記載のブレンド。
【請求項４０】
成分（Ａ）のポリエステルが、重量比６０／４０のフェノール／テトラクロロエタン中で２５℃において測定されたインヘレント粘度が０．４〜０．８ｄＬ／ｇであり、そして、
（１）テレフタル酸残基７０〜８０モル％及びイソフタル酸残基３０〜２０モル％を含む二酸残基並びに
（２）１，４−シクロヘキサンジメタノール残基９０〜１００モル％及びエチレングリコール残基１０〜０モル％を含むジオール残基を含んでなり、そして
成分（Ｂ）が組成物の全重量基準で０．０５〜０．１５重量％の請求項１で定義された少なくとも１種の塩であって酸性燐含有化合物中の燐原子の数の窒素含有塩基性有機化合物中の塩基性窒素原子の数に対する比が０．２５〜１．１である塩を含んでなる請求項３８に記載のブレンド。
【請求項４１】
成分（Ａ）のポリエステルが、重量比６０／４０のフェノール／テトラクロロエタン中で２５℃において測定されたインヘレント粘度が０．４〜０．８ｄＬ／ｇであり、そして、
（１）少なくとも９０モル％の１，４−シクロヘキサンジカルボン酸残基を含む二酸残基並びに
（２）少なくとも９０モル％の１，４−シクロヘキサンジメタノール残基を含むジオール残基を含んでなり、そして
成分（Ｂ）が組成物の全重量基準で０．０５〜０．１５重量％の請求項１で定義された少なくとも１種の塩であって酸性燐含有化合物中の燐原子の数の窒素含有塩基性有機化合物中の塩基性窒素原子の数に対する比が０．２５〜１．１である塩を含んでなる請求項１に記載のブレンド。
【請求項４２】
（Ａ）重量比６０／４０のフェノール／テトラクロロエタン中で２５℃において測定されたインヘレント粘度が０．４〜１．２ｄＬ／ｇであり、そして、
（１）少なくとも５０モル％のテレフタル酸残基を含む二酸残基並びに
（２）少なくとも５０モル％のエチレングリコール残基、シクロヘキサンジメタノール残基又はそれらの混合物を含むジオール残基を含んでなり、そして１０〜２００ｐｐｍｗのＴｉ、Ｃｏ及びＭｎ残基の少なくとも１種を含む少なくとも１種のポリエステル、並びに
（Ｂ）組成物の全重量基準で０．０１〜０．２５重量％の少なくとも１種の塩であって、亜燐酸と塩基性有機化合物との反応によって製造された塩
を含んでなるポリマーブレンド。
【手続補正２】
【補正対象書類名】明細書
【補正対象項目名】００３０
【補正方法】変更
【補正の内容】
【００３０】
前記式（１２）、（１３）、（１４）、（１５）、（１６）、（１７）、（１８）及び（１９）を有するヒンダードアミン光安定剤は、好ましい塩基性化合物（basic compound）を表す。Chimassorb ９４４（Ciba Specialty Chemicals, CAS#７１８７８−１９−８）、Cyasorb UV−３５２９（Cytec Industries, CAS#１９３０９８−４０−７）、Chimassorb １１９（Ciba Specialty Chemicals, CAS#１０６９９０−４３−６）及びTinuvin ７７０（Ciba Specialty Chemicals, CAS#５２８２９−０７−９）並びにそれらの等価物は、好ましい塩基性化合物の具体例である。より好ましい群の塩基性窒素化合物は、前記式（１２）、（１３）、（１４）、（１５）、（１６）、（１７）、（１８）及び（１９）［基Ｒ8は水素又はアルキルである］を有するヒンダードアミン光安定剤である。最も好ましいのは、置換ピペリジン環内には含まれないｓｐ3−混成窒素原子を含むHALSである。これらのHALSは、典型的には、市販されているポリマー又はオリゴマーの高分子量HALS（分子量は約１０００より大きい）、例えば、Cyasorb UV−３５２９（Cytec Industries, CAS#１９３０９８−４０−７）である。最も好ましいHALSは、前記式（１２）［式中、Ｒ4＝Ｒ5＝Ｒ6＝Ｒ7＝Ｒ8＝メチル、（Ｒ10）（Ｒ11）Ｎ−は共同でモルホリノを表し；Ｌ1はヘキサメチレンであり；Ｚは１〜６である］に相当する。Ｃｈｉｍａｓｓｏｒｂ（チマッソルブ）１１９（登録商標）の構造はＪｏｕｒｎａｌ  ｏｆ  Ｍａｔｅｒｉａｌｓ  Ｓｃｉｅｎｃｅ  ３６（２００１）、４４２１に開示されている。Ｊｏｕｒｎａｌ  ｏｆ  Ｍａｔｅｒｉａｌｓ  Ｓｃｉｅｎｃｅ  ３６（２００１）、４４２０に開示されているように、Ｃｈｉｍａｓｓｏｒｂ  １１９（登録商標）の化学名は１，３，５−トリアジン−２，４，６−トリアミン、Ｎ，Ｎ’−１，２−エタン−ジイル−ビス［［［４，６−ビス−［ブチル−１，２，２，６，６−ペンタメチル−４−ピペリジニル）アミノ］−１，３，５−トリアジン−２−イル］アミノ］−３，１−プロパンジイル］］ビス［Ｎ，Ｎ″−ジブチルＮ，Ｎ″ビス−（１，２，２，６，６−ペンタメチル−４−ピペリジニル）−である。